ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, используемого для изготовления смальты.
Известна шихта для получения цветного стекла, включающая соду, кварцевый песок, диопсидовую породу 25,9-85,0 мас.% (с содержанием примесей не более 15,0 мас.%.
Задачей изобретения является снижение температуры варки стекла.
Технический результат достигается тем, что шихта для получения цветного стекла, включающая соду и кварцевый песок, дополнительно содержит отходы извлечения кобальтового концентрата при следующем соотношении компонентов, мас.%: сода 27,0-30,0; кварцевый песок 40,0-46,0; отходы извлечения кобальтового концентрата 27,0-30,0.
2
2
3
2
2
3
2
2
Отходы извлечения кобальтового концентрата представляют собой порошкообразный материал серого цвета. Минералогический состав отходов представлен кварцем, ортоклазом, доломитом и гематитом. Химический состав отходов, мас.%: SiO 32,72; AlO 9,44; TiO 0,12; FeO 10,01; CaO 15,47; MgO 12,01; KO 1,1; NaO 1,32; п.п.п. 17,81.
В таблице приведены составы шихты для получения цветного стекла.
Компоненты
Состав, мас.%:
1
2
3
Сода
27,0
28,5
30,0
Кварцевый песок
46,0
43,0
40,0
Отходы извлечения кобальтового концентрата
27,0
28,5
30,0
Температура варки стекла, °C
1320-1350
1320-1350
1320-1350
Стекло может быть получено в стекловаренных печах любой конструкции.
Источник информации
SU 1530588, C03C 6/00, 1990.